(57)【要約】【課題】複屈折が極めて小さく、加熱時の耐延伸配向性に優れ、なおかつ安価な偏光フィルム用保護フィルムと偏光フィルム用離型保護フィルム、およびこれらのフィルムを用いた光学的欠陥の検出が容易な偏光板を提供する。【解決手段】ガラス転移温度が１００℃以上であるポリカーボネートフィルムの両面に特定の成分から構成されるポリエステルフィルムを積層してなる無配向の３層フィルムを偏光フィルム用保護フィルムとして、これらの３層フィルムの片面の特定の成分から構成されるポリエステルフィルム面に離型剤を塗布して偏光フィルム用離型保護フィルムとし、これらの偏光フィルム用保護フィルムと偏光フィルム用離型保護フィルムを偏光子を含む偏光フィルムの最表面層として偏光板を構成することを特徴とする。【選択図】　　図２
2004077783.tif 000002
【特許請求の範囲】
【請求項１】
ポリカーボネートフィルムの両面にポリエステルフィルムを積層してなる３層フィルムからなることを特徴とする偏光フィルム用保護フィルム。
【請求項２】
前記３層フィルムが無配向フィルムであることを特徴とする請求項１に記載の偏光フィルム用保護フィルム。
【請求項３】
前記ポリエステルフィルムがブチレンテレフタレート／ブチレンイソフタレート共重合体、エチレンテレフタレート／エチレンイソフタレート共重合体またはポリエチレンテレフタレートのいずれかであることを特徴とする請求項１または請求項２に記載の偏光フィルム用保護フィルム。
【請求項４】
ポリカーボネートフィルムの片面に前記ブチレンテレフタレート／ブチレンイソフタレート共重合体からなるフィルムを積層するとともに他の片面に前記エチレンテレフタレート／エチレンイソフタレート共重合体からなるフィルムを積層してなる３層フィルムからなることを特徴とする請求項１から請求項３のいずれか１項に記載の偏光フィルム用保護フィルム。
【請求項５】
ポリカーボネートフィルムの片面に前記ブチレンテレフタレート／ブチレンイソフタレート共重合体からなるフィルムを積層するとともに他の片面に前記ポリエチレンテレフタレートフィルムを積層してなる３層フィルムからなることを特徴とする請求項１から請求項３のいずれか１項に記載の偏光フィルム用保護フィルム。
【請求項６】
ポリカーボネートフィルムの片面にポリエステルフィルムを積層してなる２層フィルムからなることを特徴とする偏光フィルム用保護フィルム。
【請求項７】
前記２層フィルムが無配向フィルムであることを特徴とする請求項６に記載の偏光フィルム用保護フィルム。
【請求項８】
前記ポリエステルフィルムがブチレンテレフタレート／ブチレンイソフタレート共重合体、エチレンテレフタレート／エチレンイソフタレート共重合体またはポリエチレンテレフタレートのいずれかであることを特徴とする請求項６または請求項７に記載の偏光フィルム用保護フィルム。
【請求項９】
ポリカーボネートのガラス転移温度が１００℃以上であることを特徴とする請求項１から請求項８のいずれか記載の偏光フィルム用保護フィルム。
【請求項１０】
ポリカーボネートフィルムの両面にポリエステルフィルムを積層してなる３層フィルムの片面に離型剤を塗布してなることを特徴とする偏光フィルム用離型保護フィルム。
【請求項１１】
前記３層フィルムが無配向フィルムであることを特徴とする請求項１０に記載の偏光フィルム用離型保護フィルム。
【請求項１２】
前記ポリエステルフィルムがブチレンテレフタレート／ブチレンイソフタレート共重合体、エチレンテレフタレート／エチレンイソフタレート共重合体、またはポリエチレンテレフタレートのいずれかであることを特徴とする請求項１０または請求項１１に記載の偏光フィルム用離型保護フィルム。
【請求項１３】
ポリカーボネートフィルムの片面に前記ブチレンテレフタレート／ブチレンイソフタレート共重合体からなるフィルムを積層するとともに他の片面に前記エチレンテレフタレート／エチレンイソフタレート共重合体からなるフィルムを積層してなる３層フィルムにおけるブチレンテレフタレート／ブチレンイソフタレート共重合体からなるフィルム面に離型剤を塗布してなることを特徴とする請求項１０から請求項１２のいずれか１項に記載の偏光フィルム用離型保護フィルム。
【請求項１４】
ポリカーボネートフィルムの片面に前記ブチレンテレフタレート／ブチレンイソフタレート共重合体からなるフィルムを積層するとともに他の片面に前記ポリエチレンテレフタレートフィルムを積層してなる３層フィルムにおけるブチレンテレフタレート／ブチレンイソフタレート共重合体からなるフィルム面に離型剤を塗布してなることを特徴とする請求項１０から請求項１２のいずれか１項に記載の偏光フィルム用離型保護フィルム。
【請求項１５】
ポリカーボネートフィルムの片面にポリエステルフィルムを積層してなる２層フィルムのポリエステルフィルム面に離型剤を塗布してなることを特徴とする偏光フィルム用離型保護フィルム。
【請求項１６】
前記２層フィルムが無配向フィルムであることを特徴とする請求項１５に記載の偏光フィルム用離型保護フィルム。
【請求項１７】
前記ポリエステルフィルムがブチレンテレフタレート／ブチレンイソフタレート共重合体、エチレンテレフタレート／エチレンイソフタレート共重合体、またはポリエチレンテレフタレートのいずれかであることを特徴とする請求項１５または請求項１６に記載の偏光フィルム用離型保護フィルム。
【請求項１８】
離型剤がシリコン系離型剤であることを特徴とする請求項１０から請求項１７のいずれか１項に記載の偏光フィルム用離型保護フィルム。
【請求項１９】
ポリカーボネートのガラス転移温度が１００℃以上であることを特徴とする請求項１０から請求項１８のいずれか１項に記載の偏光フィルム用離型保護フィルム。
【請求項２０】
請求項１から請求項９のいずれかに記載の偏光フィルム用保護フィルムおよび請求項１０から請求項１９のいずれか１項に記載の偏光フィルム用離型保護フィルムを用いたことを特徴とする偏光板。
【発明の詳細な説明】
【０００１】
【発明の属する技術分野】
本発明は、液晶表示装置などの偏光板に用いられる偏光フィルム用保護フィルムおよび偏光フィルム用離型保護フィルムならびにそれらを用いた偏光板に関する。
【０００２】
【従来の技術】
一般に、液晶表示装置などに装着して使用される偏光板としては、例えば本発明の偏光板を示す図１ような構成の偏光板２０が知られいる。すなわち、偏光子４の両面を保護層となる偏光子用保護フィルム３で接着剤７を介して挟着して偏光フィルム１０が構成される。偏光フィルム１０の片側（図１において上側）には粘着剤６を介して偏光フィルム用保護フィルム１が貼付されている。偏光フィルム１０の他の片側（図１において下側）には位相差フィルム５を接着し、その上に粘着剤６を介して、偏光フィルム用保護フィルム１と同一構成のフィルムの片面に離型剤８を塗布した偏光フィルム用離型保護フィルム２が貼付されている。
【０００３】
偏光子４はポリビニルアルコールなどの親水性高分子からなるフィルムにヨウ素または二色性染料を吸着させ、延伸配向させたものが使用される。偏光子４の耐久性や機械的特性を保持する偏光子保護用フィルム３は、光学的に透明であること、すなわち複屈折が発現し難いこと、耐熱性を有していること、機械的強度が高いこと、表面が平滑であること、接着剤７や粘着剤６との良好な密着性を有していることが必要とされ、トリアセチルセルロースなどのフィルムが用いられる。位相差フィルム５は鮮明な色彩と精細な画像を得るために、全面において均一な複屈折が得られ、高温高湿の厳しい環境下でも光学的性質が変化しないことが要求され、ポリカーボネートの１軸延伸フィルムなどが用いられている。
【０００４】
偏光フィルム用保護フィルム１および偏光フィルム用離型保護フィルム２は、それぞれ偏光フィルム１０の流通過程や液晶表示装置への取付工程などにおいて、偏光フィルム１０や位相差フィルム５の表面を汚染したり損傷したりすることを防止する目的で用いられるものであり、粘着剤６を介して偏光フィルム１０または位相差フィルム５に粘着され、液晶表示装置へ取付ける際に容易に剥離可能であることが望ましい。特に、偏光フィルム用離型保護フィルム２においては、粘着剤６との粘着面に離型剤８を塗布しておき、剥離を付勢することが好ましい。
【０００５】
これらの偏光フィルム用保護フィルム１および偏光フィルム用離型保護フィルム２としては、それぞれ偏光子保護用フィルム３と同様に複屈折が発現し難いこと、耐熱性を有していること、機械的強度が高いこと、表面が平滑であること、粘着剤６との良好な密着性を有していることに加えて吸湿性が小さいことが必要とされ、二軸延伸配向したポリオレフィンフィルムやポリエステルフィルム、熱可塑性ノルボルネン系樹脂フィルムが用いられている。
【０００６】
【発明が解決しようとする課題】
しかしながら、二軸延伸配向したポリオレフィンフィルムやポリエステルフィルムにおいては、フィルムに生じる不均一な複屈折を完全に回避することが困難であり、偏光板２０をクロスニコルの間に挿入してバックライトからの透過光を肉眼観察して輝点や色ムラなどの光学的欠陥を検出する際に玉虫色の干渉色が発生し、偏光フィルム１０のみの色ムラ欠陥が見づらくなり、欠陥品の検出が著しく困難になっている。
【０００７】
また、離型剤８は有機溶剤に希釈したものを偏光フィルム用離型保護フィルム２の面に塗布するが、溶媒が付着した際にフィルム２が収縮したりフィルム２を構成している樹脂が結晶化しにくいことが必要である。また、離型剤塗布後に乾燥および離型剤を硬化させるためにオーブン中を通過させてフィルム２を加熱する際に搬送に必要な軽度の張力をフィルム２に負荷するが、張力が負荷された状態で加熱されることによりフィルム２が延伸され、搬送方向に１軸配向するおそれがあり、加熱時の耐延伸配向性も必要とされる。
【０００８】
一方、熱可塑性ノルボルネン系樹脂フィルムは延伸配向されても複屈折が生じにくく、保護フィルムとして好適に用いることができるが、ポリオレフィンフィルムやポリエステルフィルムと較べて極めて高価であり、コスト的に不利にならざるを得ない。
【０００９】
本発明は、複屈折が極めて小さく、加熱時の耐延伸配向性に優れ、なおかつ安価な偏光フィルム用保護フィルムと偏光フィルム用離型保護フィルムおよびこれらのフィルムを用いた光学的欠陥の検出が容易な偏光板を提供することを目的とする。
【００１０】
【課題を解決するための手段】
本発明者らは鋭意研究し、ガラス転移温度が１００℃以上であるポリカーボネートフィルムの両面または片面に特定の成分から構成されるポリエステルフィルムを積層してなる無配向の３層フィルムまたは２層フィルムを偏光フィルム用保護フィルムとして、また、ガラス転移温度が１００℃以上であるポリカーボネートフィルムの両面に特定の成分から構成されるポリエステルフィルムを積層してなる無配向の３層フィルムの片面にシリコン系離型剤を塗布するか、またはポリカーボネートフィルムの片面に特定の成分から構成されるポリエステルフィルムを積層してなる無配向の２層フィルムのポリエステルフィルム面に離型剤を塗布して偏光フィルム用離型保護フィルムとすることにより、複屈折が極めて小さく加熱時の耐延伸配向性に優れ、なおかつ安価なフィルムが得られ、これらのフィルムを偏光フィルムに粘着することにより、光学的欠陥の検出が容易な偏光板が得られることを見出し、本発明を完成させた。
【００１１】
本発明の偏光フィルム用保護フィルムは、ポリカーボネートフィルムの両面にポリエステルフィルムを積層してなる３層フィルムからなる偏光フィルム用保護フィルム、または
ポリカーボネートフィルムの片面にポリエステルフィルムを積層してなる２層フィルムからなる偏光フィルム用保護フィルムであり、
前記３層フィルムまたは２層フィルムが無配向フィルムであること、
前記ポリエステルフィルムがブチレンテレフタレート／ブチレンイソフタレート共重合体、エチレンテレフタレート／エチレンイソフタレート共重合体またはポリエチレンテレフタレートのいずれかであることを特徴とする。
【００１２】
本発明の偏光フィルム用保護フィルムは、またポリカーボネートフィルムの片面に前記ブチレンテレフタレート／ブチレンイソフタレート共重合体からなるフィルム、他の片面に前記エチレンテレフタレート／エチレンイソフタレート共重合体からなるフィルムまたはポリエチレンテレフタレートフィルムを積層してなる３層フィルムからなる。
【００１３】
これらいずれかの偏光フィルム用保護フィルムにおいて、ポリカーボネートのガラス転移温度が１００℃以上であることを特徴とする。
【００１４】
また、本発明の偏光フィルム用離型保護フィルムは、ポリカーボネートフィルムの両面にポリエステルフィルムを積層してなる３層フィルムの片面に離型剤を塗布してなる偏光フィルム用離型保護フィルム、または
ポリカーボネートフィルムの片面にポリエステルフィルムを積層してなる２層フィルムのポリエステルフィルム面に離型剤を塗布してなる偏光フィルム用離型保護フィルムであり、
前記３層フィルムまたは２層フィルムが無配向フィルムであること、
前記ポリエステルフィルムがブチレンテレフタレート／ブチレンイソフタレート共重合体、エチレンテレフタレート／エチレンイソフタレート共重合体またはポリエチレンテレフタレートのいずれかであることを特徴とする。
【００１５】
また、本発明の偏光フィルム用離型保護フィルムは、ポリカーボネートフィルムの片面に前記ブチレンテレフタレート／ブチレンイソフタレート共重合体からなるフィルム、他の片面に前記エチレンテレフタレート／エチレンイソフタレート共重合体からなるフィルムまたはポリエチレンテレフタレートを積層してなる３層フィルムの、ブチレンテレフタレート／ブチレンイソフタレート共重合体からなるフィルム面に離型剤を塗布してなる、偏光フィルム用離型保護フィルムからなる。
【００１６】
これらのいずれかの偏光フィルム用離型保護フィルムにおいて、離型剤がシリコン系離型剤であること、
ポリカーボネートのガラス転移温度が１００℃以上であることを特徴とする。
【００１７】
さらに、本発明の偏光板は、上記のいずれかの偏光フィルム用保護フィルムおよび上記のいずれかの偏光フィルム用離型保護フィルムを用いた偏光板である。
【００１８】
【発明の実施の形態】
以下、本発明の実施形態を図１から図５により詳細に説明する。
【００１９】
図１は本発明の偏光板の１実施形態を示し、図２および図３は本発明の偏光フィルム用保護フィルムの１実施形態を示し、図４および図５は本発明の偏光フィルム用離型保護フィルムの１実施形態を示す。
【００２０】
本発明の偏光フィルム用保護フィルム１および片面に離型剤８を塗布した保護フィルム１と同一構成のフィルムを用いる偏光フィルム用離型保護フィルム２としては、図２に示すように、基材となるポリカーボネートフィルム３０の両面に薄層のポリエステルフィルム４０、４１を積層してなる３層の無配向フィルム、または図３に示すように、基材となるポリカーボネートフィルム３０の片面（図３において上側）に薄層のポリエステルフィルム４０を積層してなる２層の無配向フィルムを用いる。ポリカーボネートフィルム３０およびポリエステルフィルム４０、４１は、それぞれ肉眼で無色透明であり、また無配向とすることにより複屈折が殆どなく光学的にも無色となり、偏光板２０の光学的欠陥の検出に悪影響を与えることがない。
【００２１】
偏光子４としてはポリビニルアルコールなどの親水性高分子からなるフィルムにヨウ素または二色性染料を吸着させた後、延伸配向させたものが使用されるが、延伸配向後に熱固定するとヨウ素が揮散してしまうため、熱固定を施さずに使用される。そのため周囲の温度変化や湿度変化によって大きく伸縮する。このため、偏光子４を挟着して温度変化や湿度変化による変形を拘束する偏光子保護用フィルム３としては、光学的に透明であることに加えて耐熱性を有していることが必要とされる。さらに、その外側に粘着される偏光フィルム用保護フィルム１や偏光フィルム用離型保護フィルム２においても、同様に耐熱性を有し、さらに吸湿性が小さいことが必要とされる。ポリカーボネートフィルム３０を形成するポリカーボネートは優れた耐熱性を有しており、吸湿性が小さく、機械的強度も高いが、さらにそのガラス転移温度としては１００℃以上であることが好ましく、１５０℃以上であることがより好ましい。ガラス転移温度が１００℃未満であると、偏光子４に対する拘束力が不足し、ポリカーボネートフィルム３０自体が収縮して偏光板２０に反りが生じる場合も生じる。
【００２２】
ポリカーボネートは、二環二価フェノール類とホスゲンとから誘導される炭酸エステル樹脂であり、高いガラス転移温度と耐熱性を有することを特徴とする。ポリカーボネートとしては、ビスフェノール類、例えば表１に示すものから誘導されるポリカーボネートが用いられる。
【００２３】
【表１】
2004077783.tif 000003
【００２４】
これらのポリカーボネートは、前記条件を満足する限り、ホモポリマーまたは共重合体あるいはこれらの２種以上をブレンドしてなる樹脂であってもよい。
【００２５】
偏光フィルム用離型保護フィルム２としては、図４に示すように、基材となるポリカーボネートフィルム３０の両面に薄層のポリエステルフィルム４０、４１を積層して形成されている偏光フィルム用保護フィルム１と同一構成の３層の無配向フィルムの片面（図４においてポリエステルフィルム４０の上面）に、離型剤８を有機溶媒で希釈して塗布もしくはスプレーし、次いで乾燥固化させたもの、または図５に示すように、ポリカーボネートフィルム３０の片面にポリエステルフィルム４０を積層してなる２層の無配向フィルムのポリエステルフィルム４０の面に、離型剤８を有機溶媒で希釈して塗布もしくはスプレーし、次いで乾燥固化させたものが用いられる。無配向のポリカーボネートフィルム３０は耐有機溶媒性に乏しく、有機溶媒を付着させると収縮したり、白濁して不透明となるので、ポリカーボネートフィルム３０の片面にポリエステルフィルム４０を積層した２層フィルム、またはポリカーボネートフィルム３０の両面にポリエステルフィルム４０、４１を積層した３層フィルムが用いられる。
【００２６】
ポリエステルフィルムとしては、テレフタル酸、イソフタル酸、オルトフタル酸、２，５−ナフタレンジカルボン酸、２，６−ナフタレンジカルボン酸、１，４−ナフタレンジカルボン酸、１，５−ナフタレンジカルボン酸、ジフェニルカルボン酸、ジフェノキシエタンジカルボン酸、ジフェニルスルホンカルボン酸、アントラセンジカルボン酸、１，３−シクロペンタンジカルボン酸、１，３−シクロヘキサンジカルボン酸、１，４−シクロヘキサンジカルボン酸、ヘキサヒドロテレフタル酸、ヘキサヒドロイソフタル酸、マロン酸、ジメチルマロン酸、コハク酸、３，３−ジエチルコハク酸、グルタル酸、２，２−ジメチルグルタル酸、アジピン酸、２−メチルアジピン酸、トリメチルアジピン酸、ピメリン酸、アゼライン酸、ダイマー酸、セバシン酸、スベリン酸、ドデカジカルボン酸などのジカルボン酸と、エチレングリコール、プロピレングリコール、ヘキサメチレングリコール、ネオペンチルグリコール、１，２−シクロヘキサンジメタノール、１，４−シクロヘキサンジメタノール、デカメチレングリコール、１，３−プロパンジオール、１，４−ブタンジオール、１，５−ペンタンジオール、１，６−ヘキサジオール、２，２−ビス（４’−ヒドロキシフェニル）プロパン、ビス（４−ヒドロキシフェニル）スルホンなどのジオールを、それぞれ１種を重縮合してなるホモポリマー、またはジカルボン酸１種以上とジオール２種以上を重縮合してなる共重合体、あるいはジカルボン酸２種以上とジオールを１種以上を重縮合してなる共重合体、およびこれらのホモポリマーや共重合体を２種以上ブレンドしてなるブレンド樹脂のいずれかのポリエステル樹脂からなるフィルムを用いることができる。
【００２７】
ポリエステルフィルムは、離型剤を溶解させるための有機溶媒が付着しても収縮したりすることがないように結晶化速度が大であることが好ましい一方で、離型剤塗布後に乾燥かつ硬化させるために、フィルムに搬送に必要な軽度の張力を負荷して加熱オーブンを通過させる際に、張力によって搬送方向に１軸配向して熱固定され配向結晶が生じてフィルムに不均一な複屈折が生じることのないように結晶化速度が小である必要もある。この相反する特性を満足するポリエステルフィルムとしては、ブチレンテレフタレート／ブチレンイソフタレート共重合体、エチレンテレフタレート／エチレンイソフタレート共重合体、ポリエチレンテレフタレートからなるフィルムを挙げることができる。また、３層フィルムの場合は、離型剤が塗布される側のポリエステルフィルムをブチレンテレフタレート／ブチレンイソフタレート共重合体からなるフィルムとし、離型剤が塗布されない側のポリエステルフィルムをエチレンテレフタレート／エチレンイソフタレート共重合体、またはポリエチレンテレフタレートからなるフィルムとすることがより好ましい。
【００２８】
偏光フィルム用保護フィルム１は、必ずしも偏光フィルム用離型保護フィルム２のように離型剤を塗布して用いられるとは限らないが、帯電防止剤や粘着剤などを塗布して設ける場合もあるので、偏光フィルム用離型保護フィルム２と同様に、基材となるガラス転移温度が１００℃以上であるポリカーボネートフィルム３０の両面に上記の偏光フィルム用離型保護フィルム２に用いたのと同様のポリエステル樹脂からなる薄層のフィルム４０、４１を、偏光フィルム用離型保護フィルムと同一構成で積層してなる３層フィルム、またはポリカーボネートフィルム３０の片面に上記の偏光フィルム用離型保護フィルム２に用いたのと同様のポリエステル樹脂からなるフィルム４０を積層してなる２層フィルムを用いることが好ましい。
【００２９】
上記の３層フィルムの厚さは、ポリエステル（１〜１０μｍ）／ポリカーボネート（１０〜５０μｍ）／ポリエステル（１〜１０μｍ）であること、また上記の２層フィルムの厚さは、ポリカーボネート（１０〜５０μｍ）／ポリブチレンテレフタレート（１〜１０μｍ）であることが好ましい。ポリカーボネートフィルム３０の厚さが１０μｍ未満であると、離型剤、帯電防止剤、粘着剤などの塗布工程における加熱による偏光フィルム用保護フィルム１または偏光フィルム用離型保護フィルム２の変形を十分に拘束することができない。ポリカーボネートフィルム３０の厚さが５０μｍを超えると拘束の効果が飽和して経済的でなくなる。これらのポリカーボネートフィルム３０の厚さに対して、ポリエステルフィルム４０、４１の厚さは１／３０〜１／５であることが好ましい。１／３０未満ではポリカーボネートに耐有機溶媒性を十分に付与することができない。ポリエステルフィルム４０、４１のポリカーボネートフィルム３０に対する厚さが増加すると、偏光フィルム１０およびポリブチレンテレフタレート４０、４１の両方が変形した場合、３層フィルムまたは２層フィルムの全体が変形する恐れがある。そのため、ポリエステルフィルム４０、４１の厚さがポリカーボネートフィルム３０の厚さに対して１／５を超えると拘束の効果が飽和して経済的でなくなる。
【００３０】
上記の３層フィルムまたは２層フィルムは、共押出法などの公知のフィルム製造方法を用いて作成することができる。また、３層フィルムまたは２層フィルムは長尺帯状の形状で製造され、コイラーに巻き取ったり、コイラーに巻き取られた状態から巻き戻しながら、離型剤を塗布されたり、基板フィルム３や位相差フィルム５と粘着されるが、３層フィルムにおいてポリエステルフィルム４０、４１のいずれか一方または両方、また２層フィルムにおいてポリカーボネートフィルム３０とポリエステルフィルム４０のいずれか一方または両方に粒径が０．１〜３．０μｍのシリカ粉末などの滑剤を０．０５〜３重量％含有させておくと、巻き取り作業や巻き戻し作業を円滑に行うことができる。滑剤を含有していないと、特にコイラーに巻き取る作業が極めて困難になる。滑剤の粒径および含有量が上記の範囲内であれば、偏光板２０の光学的欠陥の検出に悪影響を与えることはない。
【００３１】
偏光フィルム用離型保護フィルム２に塗布する離型剤８としては、シリコン系離型剤、高級脂肪酸、高級脂肪酸アミド、高級脂肪酸エステル、金属石鹸、フルオロカーボンなどを用いることができ、これらのいずれかをトルエン、酢酸エチル、メチルエチルケトンなどの有機溶媒に溶解または分散させた溶液あるいはエマルジョンを塗布もしくはスプレーした後、１３０〜１４０℃に加熱したオーブン中を通過させて乾燥固化させる。このように離型剤８を有する偏光フィルム用離型保護フィルム２を、粘着層６を介して位相差フィルム５に粘着しておくと、液晶表示装置へ取付ける際に容易に剥離することができる。
【００３２】
以上のようにして作成される、無配向の３層フィルムまたは２層フィルムを用いた偏光フィルム用保護フィルム１のいずれかおよび３層フィルムの片面または２層フィルムのポリエステルフィルム面に離型剤８を有する偏光フィルム用離型保護フィルム２のいずれかを用いて、偏光板２０を構成する。すなわち、偏光子４の両面を保護層となる偏光子用保護フィルム３で接着剤７を介して挟着してなる偏光フィルム１０の片側に、粘着剤６を介して偏光フィルム用保護フィルム１を貼付し、偏光フィルム１０の他の片側に位相差フィルム５を接着し、その上に粘着剤６を介して、離型剤８を塗布した偏光フィルム用離型保護フィルム２を、離型剤８が粘着剤６と接するようにして貼付する。
【００３３】
【発明の効果】
以上説明したように、本発明の液晶表示装置などの偏光板に用いられる偏光フィルム用保護フィルムは、ガラス転移温度が１００℃以上であるポリカーボネートフィルムの両面にポリエステルフィルムを積層してなる無配向の３層フィルムまたはポリカーボネートフィルムの片面にポリエステルフィルムを積層してなる無配向の２層フィルムからなる。同様に、本発明の液晶表示装置などの偏光板に用いられる偏光フィルム用離型保護フィルムは、ガラス転移温度が１００℃以上であるポリカーボネートフィルムの両面にポリエステルフィルムを積層してなる無配向の３層フィルムの片面またはポリカーボネートフィルムの片面にポリエステルフィルムを積層してなる無配向の２層フィルムのポリエステルフィルムの面にシリコン系離型剤を塗布してなる。ポリエステルフィルムとして、ブチレンテレフタレート／ブチレンイソフタレート共重合体、エチレンテレフタレート／エチレンイソフタレート共重合体、ポリエチレンテレフタレートのいずれかからなるフィルムは離型剤を溶解させるための有機溶媒が付着しても収縮したりすることがなく、また離型剤塗布後に乾燥かつ硬化させるために、フィルムに搬送に必要な軽度の張力を負荷して加熱オーブンを通過させても、張力によって搬送方向に１軸配向して熱固定され配向結晶が生じることがなく、そのためフィルムに不均一な複屈折が生じることがない。そのため、３層フィルムの場合、離型剤が塗布される側のポリエステルフィルムをブチレンテレフタレート／ブチレンイソフタレート共重合体からなるフィルムとし、離型剤が塗布されない側のポリエステルフィルムをエチレンテレフタレート／エチレンイソフタレート共重合体、またはポリエチレンテレフタレートからなるフィルムとすることがより好適である。
【００３４】
このようにして構成される３層フィルムまたは２層フィルムは、肉眼で無色透明であり、配向結晶が存在しないために複屈折が殆どなく光学的にも無色であるので、偏光子を有する偏光板の保護フィルムおよび偏光フィルム用離型保護フィルムとして用いた場合、偏光板の光学的欠陥の検出に際して干渉色を発現して検出に悪影響を与えることがないので、欠陥品の検出を極めて容易に行うことができる。また、位相差フィルムの複屈折に影響することがないので、複屈折が均一であることから複屈折を調整するために用いられる極めて高価な熱可塑性ノルボルネン系樹脂フィルムを用いる必要が無く、偏光板を低コストで製造することができる。
【００３５】
３層フィルムは基材となるポリカーボネートフィルムの両面に、２層フィルムはポリカーボネートフィルムの片面にポリカーボネートフィルムの１／３０〜１／５の厚さの薄層のポリエステルフィルム積層してなる。ポリカーボネートは１００℃以上の高いガラス転移温度を有しており、温度変化や湿度変化により変形しにくく、これらの外的要因によって変形しやすい偏光子を含む偏光フィルムを、偏光フィルム用保護フィルムおよび偏光フィルム用離型保護フィルムとして挟着することにより、偏光子を含む偏光板の外的要因による変形を防止することができる。しかし、無配向のポリカーボネートは耐有機溶媒性に乏しく、有機溶媒を付着させると収縮したり、白濁して不透明となるので、耐有機溶媒層として薄層のポリエステルフィルムをポリカーボネートフィルムの両面または有機溶媒が付着する片面に積層する。偏光フィルム用離型保護フィルムは３層フィルムの片方のポリエステルフィルム、または２層フィルムのポリエステルフィルムにシリコン系の離型剤の有機溶媒溶液を塗布して作成されるが、ポリカーボネートフィルムは有機溶媒と直接接することがないので、離型フィルムが収縮したり白濁したりすることがない。
【００３６】
また、本発明の偏光板は、偏光子の両面を保護層となる偏光子用保護フィルムで接着剤を介して挟着してなる偏光フィルムの片側に粘着剤を介して本発明の偏光フィルム用保護フィルムを貼付し、偏光フィルムの他の片側に直接、または選択的に位相差フィルムを接着して位相差フィルム上に、粘着剤を介して、離型剤を塗布した本発明の偏光子用離型保護フィルムを離型剤が粘着剤と接するようにして貼付して構成されている。すなわち、本発明の偏光板は本発明の偏光フィルム用保護フィルムおよび偏光子用離型保護フィルムを最表面に有しているので、偏光フィルムや位相差フィルムの表面を汚染したり損傷したりすることがなく、また上記したように偏光板の光学的欠陥の検出に悪影響を与えることがなく、欠陥品の検出を極めて容易に行うことができる。また、極めて高価な熱可塑性ノルボルネン系樹脂フィルムを用いる必要が無く、低コストで製造することができる。さらに、偏光子用離型保護フィルムは粘着剤を介して位相差フィルムに粘着されているので、流通過程や液晶表示装置への取付工程を経た後、容易に剥離することができる。
【図面の簡単な説明】
【図１】偏光板の構成の一例を示す本発明の一実施形態である概略断面図
【図２】本発明の偏光フィルム用保護フィルムの一実施形態を示す概略断面図
【図３】本発明の偏光フィルム用保護フィルムの他の実施形態を示す概略断面図
【図４】本発明の偏光フィルム用離型保護フィルムの一実施形態を示す概略断面図
【図５】本発明の偏光フィルム用離型保護フィルムの他の一実施形態を示す概略断面図
【符号の説明】
１　：　偏光フィルム用保護フィルム
２　　：　偏光フィルム用離型保護フィルム
３　：　偏光子用保護フィルム
４　：　偏光子
５　：　位相差フィルム
６　：　粘着剤
７　　：　接着剤
８　：　離型剤
１０　　：　偏光フィルム
２０　：　偏光板
３０　：　ポリカーボネートフィルム
４０　：　ポリエステルフィルム
４１　：　ポリエステルフィルム
【図１】
2004077783.tif 000004
【図２】
2004077783.tif 000005
【図３】
2004077783.tif 000006
【図４】
2004077783.tif 000007
【図５】
2004077783.tif 000008